СПОСОБ РАСПЫЛИТЕЛЬНОЙ СУШКИ

1. Способ получения порошковой композиции, содержащей по крайней мере один полимерный диспергатор (PD), содержащий по крайней мере одну структурную единицу, содержащую анионные группы, и/или по крайней мере одну структурную единицу, содержащую анионогенные группы, а также по крайней мере одну структурную единицу, имеющую полиэфирные боковые цепи и по крайней мере один полисахарид (PS), где массовое соотношение полимерного диспергатора (PD) к полисахариду (PS) составляет от 1/1 до 50/1 и выполняются следующие этапы способа:
а) получение водной дисперсии, имеющей вязкость дисперсии менее 10000 мПа⋅с, содержащей по крайней мере один полимерный диспергатор (PD) и по крайней мере один полисахарид (PS),
б) распылительная сушка водной дисперсии, полученной на этапе а) способа.
2. Способ по п. 1, в котором полимерный диспергатор (PD) представляет собой полимер, полученный посредством полимеризации по крайней мере одного мономера, имеющего по крайней мере одну анионную и/или по крайней мере одну анионогенную группу, и по крайней мере одного мономера, содержащего по крайней мере одну полиэфирную боковую цепь.
3. Способ по п. 2, в котором полимерный диспергатор (PD) имеет по крайней мере одну структурную единицу общей формулы (Ia), (Ib), (Ic) или (Id):
в которой
1
3
1
4
2
2
R представляет собой Η или неразветвленную или разветвленную С-С-алкильную группу, CHCOOH или CHCO-X-R;
n
2n
n
2n
X представляет собой NH-(CH) или O-(CH), где n=1, 2, 3 или 4, или представляет собой химическую связь, где атом азота или атом кислорода звязан с СО группой;
2
2
3
2
3
2
R представляет собой ОМ, РОМ или О-РОМ; при условии, что X представляет собой химическую связь, когда R представляет собой ОМ;
3
3
2
3
2
R представляет собой РОМ или O-РОМ;
в которой
3
1
4
R представляет собой Η или неразветвленную или разветвленную С-С-алкильную группу;
n представляет собой 0, 1, 2, 3 или 4;
4
3
2
3
2
R представляет собой РОМ или О-РОМ;
в которой
5
1
4
R представляет собой Η или неразветвленную или разветвленную С-С-алкильную группу;
7
Ζ представляет собой О или NR; и
7
n
2n
n
2n
3
2
n
2n
3
2
6
4
3
2
6
4
3
2
R представляет собой Н, (CH)-ОН, (CH)-РОМ, (CH)-ОРОМ, (СН)-РОМ или (СН)-ОРОМ,
n представляет собой 1, 2, 3 или 4;
в которой
6
1
4
R представляет собой Η или неразветвленную или разветвленную С-С-алкильную группу;
7
Q представляет собой NR или О;
7
n
2n
n
2n
3
2
n
2n
3
2
6
4
3
2
6
4
3
2
R представляет собой Н, (CH)-ОН, (CH)-POM, (CH)-OPOM, (СН)-POM или (СН)-OPOM,
n представляет собой 1, 2, 3 или 4; и
где каждый Μ независимо представляет собой Η или один эквивалент катиона.
4. Способ по любому из предыдущих пунктов, в котором полимерный диспергатор (PD) имеет по крайней мере одну структурную единицу общей формулы (IIa), (IIb), (IIc) или (IId):
в которой
10
11
12
1
4
R, R и R каждый независимо представляет собой Η или неразветвленную или разветвленную С-С-алкильную группу;
Ζ представляет собой О или S;
1
6
2
6
10
Ε представляет собой неразветвленную или разветвленную C-С-алкиленовую группу, циклогексиленовую группу, СН-СН, 1,2-фенилен, 1,3-фенилен или 1,4-фенилен;
G представляет собой О, ΝΗ или CO-NH; или
Ε и G вместе представляют собой химическую связь;
х
2х
2
6
5
А представляет собой СН, где x=2, 3, 4 или 5, или CHCH(СН);
n представляет собой 0, 1, 2, 3, 4 и/или 5;
а представляет собой целое число от 2 до 350;
13
1
4
2
3
R представляет собой Н, неразветвленную или разветвленную С-С-алкильную группу, CO-NH и/или СОСН;
в которой
16
17
18
1
4
R, R и R каждый независимо представляет собой Η или неразветвленную или разветвленную С-С-алкильную группу;
1
6
2
6
10
Ε представляет собой неразветвленную или разветвленную C-С-алкиленовую группу, циклогексиленовую группу, СН-СН, 1,2-фенилен, 1,3-фенилен или 1,4-фенилен, или представляет собой химическую связь;
х
2х
2
6
5
А представляет собой СН, где x=2, 3, 4 или 5, или CHCH(СН);
х
2х
2
6
5
L представляет собой СН, где x=2, 3, 4 или 5, или СН-СН(СН);
а представляет собой целое число от 2 до 350;
d представляет собой целое число от 1 до 350;
19
1
4
R представляет собой Η или неразветвленную или разветвленную С-С-алкильную группу;
20
1
4
R представляет собой Η или неразветвленную или разветвленную С-С-алкильную группу; и
n представляет собой 0, 1, 2, 3, 4 или 5;
в которой
21
22
23
1
4
R, R и R каждый независимо представляет собой Η или неразветвленную или разветвленную С-С-алкильную группу;
25
W представляет собой О, NR, Ν;
25
Υ представляет собой 1, когда W=О или NR, и представляет собой 2, когда W=Ν;
х
2х
2
6
5
А представляет собой СН, где x=2, 3, 4 или 5, или CHCH(СН);
а представляет собой целое число от 2 до 350;
24
1
4
R представляет собой Η или неразветвленную или разветвленную С-С-алкильную группу;
25
1
4
R представляет собой Η или неразветвленную или разветвленную С-С-алкильную группу;
в которой
6
1
4
R представляет собой Η или неразветвленную или разветвленную С-С-алкильную группу;
10
Q представляет собой NR, N или О;
10
Υ представляет собой 1, когда Q=О или NR, и представляет собой 2, когда Q=Ν;
10
1
4
R представляет собой Η или неразветвленную или разветвленную С-С-алкильную группу;
х
2х
2
6
5
А представляет собой СН, где x=2, 3, 4 или 5, или CHC(СН)Н;
24
1
4
R представляет собой Η или неразветвленную или разветвленную С-С-алкильную группу;
Μ представляет собой Η или один эквивалент катиона; и
а представляет собой целое число от 2 до 350.
5. Способ по п. 2, в котором полимерный диспергатор (PD) содержит по крайней мере один полимер, который представляет собой продукт поликонденсации, содержащий структурные единицы (III) и (IV):
в которой
Τ представляет собой замещенный или незамещенный фенильный радикал, замещенный или незамещенный нафтильный радикал или замещенный или незамещенный гетероароматический радикал, состоящий из 5-10 кольцевых атомов, из которых 1 или 2 атома являются гетероатомами, выбранными из Ν, О и S;
n представляет собой 1 или 2;
В представляет собой Ν, ΝΗ или О, при условии, что n представляет собой 2, когда В представляет собой Ν, и при условии, что n представляет собой 1, когда В представляет собой ΝΗ или О;
х
2х
2
6
5
А представляет собой СН, где x=2, 3, 4 или 5, или CHCH(СН);
а представляет собой целое число от 1 до 300;
25
1
10
5
8
R представляет собой Н, разветвленный или неразветвленный C- - С-алкильный радикал, C- - С-циклоалкильный радикал, арильный радикал или гетероарильный радикал, состоящий из 5-10 кольцевых атомов, из которых 1 или 2 атома являются гетероатомами, выбранными из N, О и S;
где структурную единицу (IV) выбирают из структурных единиц (IVa) и (IVb):
в которой
D представляет собой замещенный или незамещенный фенильный радикал, замещенный или незамещенный нафтильный радикал или замещенный или незамещенный гетероароматический радикал, состоящий из 5-10 кольцевых атомов, из которых 1 или 2 атома являются гетероатомами, выбранными из N, О и S;
Ε представляет собой Ν, ΝΗ или О, при условии, что m представляет собой 2, когда Ε представляет собой Ν, и при условии, что m представляет собой 1, когда Ε представляет собой ΝΗ или О;
х
2х
2
6
5
А представляет собой СН, где x=2, 3, 4 или 5, или CHCH(СН);
b представляет собой целое число от 1 до 300;
Μ представляет собой независимо Η или один эквивалент катиона;
в которой
V представляет собой замещенный или незамещенный фенильный радикал или замещенный или незамещенный нафтильный радикал;
7
2
3
3
2
R представляет собой СООМ, OCHCOOM, SOM или OPOM;
Μ представляет собой Η или один эквивалент катиона;
8
8
8
8
8
3
2
где указанные фенильный, нафтильный или гетероароматический радикалы необязательно замещены одним или двумя радикалами, выбранными из R, ОН, OR, (CO)R, СООМ, COOR, SOR и NO; и
8
1
4
1
4
1
4
R представляет собой С-С-алкил, фенил, нафтил, фенил-С-С-алкил или С-С-алкилфенил.
6. Способ по любому из предыдущих пунктов, в котором плотность заряда по крайней мере одного полимерного диспергатора (PD) составляет от 1,65 мэкв/г до 10,0 мэкв/г.
7. Способ по любому из предыдущих пунктов, где на этапе а) способа водную дисперсию получают сначала путем загрузки водного раствора по крайней мере одного полимерного диспергатора (PD), который включает более 70%, предпочтительно более 80% используемого по крайней мере одного полимерного диспергатора (PD), и добавления по крайней мере одного полисахарида (PS) к водному раствору по крайней мере одного полимерного диспергатора (PD), причем предпочтение отдается добавлению полисахарида (PS) в твердой форме.
8. Способ по любому из предыдущих пунктов, в котором полисахарид (PS) а) представляет собой простой эфир целлюлозы и выбран из группы алкилцеллюлоз, гидроксиалкилцеллюлоз или алкилгидроксиалкилцеллюлоз или б) представляет собой неионный простой эфир крахмала или в) представляет собой полисахарид, полученный микробиологическим способом, причем один или несколько упомянутых выше полисахаридов используются в каждом случае.
9. Способ по любому из предыдущих пунктов, в котором содержание воды в водной дисперсии полимерного диспергатора (PD) и полисахарида (PS) из этапа а) составляет более 35 масс. %, и менее 65 масс. %.
10. Способ по любому из предыдущих пунктов, в котором водная дисперсия этапа а), содержащая полимерный(ые) диспергатор(ы) (PD) и полисахарид(ы), содержит менее 5 масс. % гидросиликата кальция.
11. Способ по любому из предыдущих пунктов, в котором массовое соотношение полимерного диспергатора (PD) к полисахариду (PS) составляет от 2/1 до 50/1 и порошковая композиция состоит в целом из по крайней мере 65 масс. % полимерного диспергатора.
12. Порошковая композиция, полученная одним из способов по пп. 1-11.
13. Композиция строительных материалов, содержащая порошковую композицию по п. 12 и по крайней мере одно неорганическое связующее, выбранное из группы: цемент, полугидрат сульфата кальция, ангидрит, шлаковый песок, зола-унос, кремнеземная пыль, метакаолин, природные пуццоланы, обожженный битумный сланец, кальциево-алюминатный цемент или кальциево-сульфоалюминатный цемент.
14. Применение порошковой композиции по п. 12 в качестве реологической добавки для смесей строительных материалов, содержащих цемент, полугидрат сульфата кальция, ангидрит, шлаковый песок, золу-унос, кремнеземную пыль, метакаолин, природные пуццоланы, обожженный битумный сланец, кальциево-алюминатный цемент или кальциево-сульфоалюминатный цемент, причем одно или больше из указанных связующих присутствуют в смесях строительных материалов.
15. Применение порошковой композиции по п. 12 для получения сухих растворных смесей с целью предотвращения расслоения полимерного диспергатора (PD) и полисахарида (PS) в сухом строительном растворе.